(57)【特許請求の範囲】
【請求項１】
原料およびフラックスを混合して加熱することにより、結晶を析出および成長させるフラックス法を用いて、下記（１）または（２）の層状ペロブスカイト型構造もしくは層状構造を有するタンタル酸塩結晶粒子の製造方法であって、該原料およびフラックスを加熱融解して所定時間保持した後、共晶点以下の温度まで５０℃／時より大きい降温速度で冷却することを特徴とするタンタル酸塩結晶粒子の製造方法。
（１）アルカリ金属およびアルカリ土類金属を含むタンタル酸塩結晶粒子
（２）アルカリ土類金属を含むタンタル酸塩結晶粒子
【請求項２】
前記フラックスを添加した原料を、共晶点以下の温度で一定時間保持することを特徴とする請求項１に記載のタンタル酸塩結晶粒子の製造方法。
【請求項３】
前記フラックスを添加した原料を、共晶点以下の温度まで２００℃／時以上、１５００℃／分以下の降温速度で冷却することを特徴とする請求項１に記載のタンタル酸塩結晶粒子の製造方法。
【請求項４】
請求項１〜３のいずれか１項に記載のタンタル酸塩結晶粒子の製造方法で製造されたタンタル酸塩結晶粒子であって、平均粒子径が１００ｎｍ以下であることを特徴とするタンタル酸塩結晶粒子。
【請求項５】
導電性基材上に、色素が表面に吸着された金属酸化物からなる半導体電極と、電荷移動層と、対向電極とを順次有する色素増感型太陽電池であって、該金属酸化物として請求項４項に記載のタンタル酸塩結晶粒子を含有することを特徴とする色素増感型太陽電池。
【発明の詳細な説明】
【技術分野】
【０００１】
本発明は、層状ペロブスカイト型構造、もしくは層状構造を有すタンタル酸塩結晶粒子とその製造方法、およびタンタル酸塩結晶粒子を用いた色素増感型太陽電池に関するものである。
【背景技術】
【０００２】
近年、化石燃料の燃焼や二酸化炭素発生量の増大により、地球温暖化をはじめとする環境、エネルギーの問題がますます深刻化してきている中、エネルギー源がクリーンで無尽蔵、発電時の大気汚染物質や騒音を発生せず、環境負荷の少ない発電システムとして、太陽エネルギーを効率よくエネルギー源として取り出す各種太陽電池の技術開発が盛んに行われている。
【０００３】
その中でも、色素増感型太陽電池は、一般的な印刷プロセスを用い、大気圧下で簡易な製造プロセスで製造できる構成であることから、素材、プロセス両面で大幅なコスト低減が期待され、単結晶シリコン系、多結晶シリコン系、アモルファスシリコン系、ＣＩＧＳ系等に続く次世代の太陽電池として注目を集めている。
【０００４】
色素増感型太陽電池は、半導体表面に吸着させた色素分子が太陽光を吸収し、色素のＬＵＭＯ（最低空軌道）から半導体のＣＢ（伝導帯）へ電子注入が起こることで、所謂分光増感を行う。色素分子は半導体表面に吸着基を介して結合させるため、一般的には単分子層であるとされる。即ち、太陽電池に入射した光を高い効率で電子に変換させるためには、色素の光吸収能を向上させる技術が必要である。
【０００５】
一方、太陽電池は、生活のあらゆる場面で使用されるようになってきており、その使用法としては、大きくは２通りに分けられる。その一つ用途は、多くの太陽電池バネルを屋根や広場に設置し、発生した電力を蓄電池に蓄えたり、使いやすい電流・電圧に変換して利用するエネルギーに使用する方法である。もう一つは、太陽電池電卓のように光が当たっているときだけ発生した電気を利用する使用方法である。前者の場合、電流と電圧どちらも大きくて最終的に取り出せる電力エネルギーが、いかに大きいかが太陽電池に要求される最も重要な性能となる。
【０００６】
開放電圧を向上させる手段として、酸化ニオブを半導体電極に用いる方法が開示されている（例えば、特許文献１参照。）が、十分であるとは言い難いのが現状である。
【０００７】
また、光電変換効率の向上を目的として、ペロブスカイト型構造を有する半導体化合物の半導体微粒子膜の態様や作製方法が開示されている（例えば、特許文献２参照。）。そこで使用できる半導体微粒子の１つとしてチタン酸ストロンチウム、チタン酸カリウムが記載されている。しかしながら、具体的にタンタル酸塩結晶粒子の形成方法については言及がされていない。
【０００８】
一方、粒子形成方法において、フラックスとして酸化物を用いて、溶液を冷却しながら結晶を析出・成長させるフラックス法を用いることで、タンタル酸塩結晶粒子が得られることが知られている（例えば、非特許文献１、非特許文献２参照。）。
【０００９】
フラックス法は、目的物質の融点以下で結晶合成できる、分解溶融する物質を育成できる、自形をもった高品質な結晶を育成できるなどの特徴を備えている。さらに、簡便な装置や簡単な操作で目的結晶を調製できるため、初期投資が小さくてすむ。また、低温、大気雰囲気で結晶を育成できるため、他の結晶育成手法に比べて環境負荷が小さいという特徴もある。
【００１０】
一方、層状ペロブスカイト型結晶は、その結晶構造に由来する強誘電性あるいは常誘電性の特性検討のため比較的大きな粒子径、結晶配向セラミックス材料として主に検討されてきた（例えば、特許文献３参照。）。
【００１１】
このような大きな粒子径の層状ペロブスカイトを色素増感型太陽電池の光電極材料として適用した場合、加熱などのエネルギー付与により、粒子同士の電気的接続を形成することが困難であり、また単位面積あたりの実効比表面積（ラフネスファクター）が低い為、十分な光電変換効率を得ることができないのが現状である。
【特許文献１】特開平９−２３７６４１号公報
【特許文献２】特開２０００−１０１１０６号公報
【特許文献３】特開平１０−１１４５７０公報
【非特許文献１】Ｊｏｕｒｎａｌ  ｏｆ  Ｓｏｌｉｄ  Ｓｔａｔｅ  Ｃｈｅｍｉｓｔｒｙ  １７７（２００４）４４２０−４４２７
【非特許文献２】Ｍａｔｅｒｉａｌ  Ｒｅｓｅａｒｃｈ  Ｂｕｌｌｅｔｉｎ  ３５  （２０００）１７３７−１７４２
【発明の開示】
【発明が解決しようとする課題】
【００１２】
本発明は、上記課題に鑑みなされたものであり、その目的は、フラックス法により合成したタンタル酸塩結晶粒子の製造方法、その製造方法により得られるタンタル酸塩結晶粒子と、それを半導体電極に用いた色素増感型太陽電池を提供することにある。
【課題を解決するための手段】
【００１３】
本発明の上記目的は、以下の構成により達成される。
【００１４】
１．原料およびフラックスを混合して加熱することにより、結晶を析出および成長させるフラックス法を用いて、下記（１）または（２）の層状ペロブスカイト型構造もしくは層状構造を有するタンタル酸塩結晶粒子の製造方法であって、該原料およびフラックスを加熱融解して所定時間保持した後、共晶点以下の温度まで５０℃／時より大きい降温速度で冷却することを特徴とするタンタル酸塩結晶粒子の製造方法。
（１）アルカリ金属およびアルカリ土類金属を含むタンタル酸塩結晶粒子
（２）アルカリ土類金属を含むタンタル酸塩結晶粒子
【００１５】
２．前記フラックスを添加した原料を、共晶点以下の温度で一定時間保持することを特徴とする前記１に記載のタンタル酸塩結晶粒子の製造方法。
【００１６】
３．前記フラックスを添加した原料を、共晶点以下の温度まで２００℃／時以上、１５００℃／分以下の降温速度で冷却することを特徴とする前記１に記載のタンタル酸塩結晶粒子の製造方法。
【００１７】
４．前記１〜３のいずれか１項に記載のタンタル酸塩結晶粒子の製造方法で製造されたタンタル酸塩結晶粒子であって、平均粒子径が１００ｎｍ以下であることを特徴とするタンタル酸塩結晶粒子。
【００１８】
５．導電性基材上に、色素が表面に吸着された金属酸化物からなる半導体電極と、電荷移動層と、対向電極とを順次有する色素増感型太陽電池であって、該金属酸化物として前記４項に記載のタンタル酸塩結晶粒子を含有することを特徴とする色素増感型太陽電池。
【発明の効果】
【００１９】
本発明により、高品質で光電極材料に適する層状ペロブスカイト型構造を有するタンタル酸塩結晶粒子とその製造方法及び該タンタル酸塩結晶粒子を半導体電極に用いた色素増感型太陽電池を提供することができた。
【発明を実施するための最良の形態】
【００２０】
以下、本発明を実施するための最良の形態について詳細に説明する。
【００２１】
本発明者は、上記課題に鑑み鋭意検討を行った結果、原料およびフラックスを混合して加熱することにより、結晶を析出および成長させるフラックス法を用いて、前記一般式（１）または（２）で表される組成を有する層状ペロブスカイト型構造もしくは層状構造を有するタンタル酸塩結晶粒子の製造方法であって、該原料およびフラックスを加熱融解して所定時間保持した後、共晶点以下の温度まで５０℃／時より大きい降温速度で冷却することを特徴とするタンタル酸塩結晶粒子の製造方法により、高品質で光電極材料に適する層状ペロブスカイト型構造を有するタンタル酸塩結晶粒子が得られる製造方法を実現できることを見出し、本発明に至った次第である。
【００２２】
以下、本発明のタンタル酸塩結晶粒子の製造方法、その製造方法により得られるタンタル酸塩結晶粒子と、それを半導体電極に用いた色素増感型太陽電池の詳細について説明する。
【００２３】
はじめに、本発明の色素増感型太陽電池の構成について、図を用いて説明する。
【００２４】
図１は、本発明の色素増感型太陽電池の基本構造を示す概略断面図である。
【００２５】
本発明の色素増感型太陽電池の主要構成は、図１によって示される通り、導電性基材１、半導体の表面に色素３を吸着させた半導体電極２、更に電荷移動層４（以下、電解質層ともいう）及び対向電極５を有する構成である。なお、図１において、ｅ-は電子を表し、矢印は当該電子の流れを示す。
【００２６】
本発明の色素増感型太陽電池を構成する際には、半導体電極２、電荷移動層４及び対向電極５をケース内に収納して封止する方法、あるいはそれら全体を樹脂封止する方法を適用することが好ましい。
【００２７】
本発明の色素増感型太陽電池に、太陽光または太陽光と同等の電磁波を照射すると、半導体に吸着された色素３は、照射された太陽光もしくは電磁波を吸収して励起する。励起によって発生した電子は、半導体に移動し、次いで導電性基材１を経由して対向電極５に移動して、電荷移動層４のレドックス電解質を還元する。
【００２８】
一方、半導体に電子を移動させた色素３は酸化体となっているが、対向電極５から電荷移動層４のレドックス電解質を経由して電子が供給されることにより、還元されて元の状態に戻り、同時に電荷移動層４のレドックス電解質は酸化されて、再び対向電極５から供給される電子により還元されうる状態に戻る。このようにして電子が流れ、本発明の色素増感型太陽電池を構成することができる。
【００２９】
本発明者は、複合体電極を有する色素増感型太陽電池において、開放電圧、短絡電流、形状因子フィルファクター、光電変換効率等の課題に関し検討を進めた結果、酸化チタンの多孔質半導体表面に色素を吸着させた光電極を用いた色素増感型太陽電池構成では、半導体表面から電解質への逆電子移動は抑制され、高い開放電圧は得られるものの、色素から半導体表面への電子注入阻害等により、光電変換効率は未だ十分に満足できるレベルには到達していないことが認められた。
【００３０】
本発明者は、これまで導電性基材上に、色素が表面に吸着された半導体電極と、電荷移動層と、対向電極とを順次有する色素増感型太陽電池であって、該半導体電極がタンタル酸塩結晶粒子を特徴とする色素増感型太陽電池の検討を行ってきたが、従来のフラックス法で作製されたタンタル酸塩結晶粒子では粒子間の電子伝達性が十分でなく開放電圧も低かった。
【００３１】
上記課題に鑑み鋭意検討を行った結果、フラックス法を用いて単分散で一次粒子径の小さなタンタル酸塩結晶を調製することができ、該タンタル酸塩粒子を用いた半導体電極は優れた電子伝達性及び色素吸着特性を有し、高い開放電圧及び短絡電流値が実現できることを見出し、本発明に至った次第である。
【００３２】
《タンタル酸塩結晶粒子》
本発明のタンタル酸塩結晶粒子は、下記（１）もしくは（２）の層状ペロブスカイト型構造、もしくは層状構造を有することを特徴とする。
（１）アルカリ金属およびアルカリ土類金属を含むタンタル酸塩結晶粒子
（２）アルカリ土類金属を含むタンタル酸塩結晶粒子
【００３４】
本発明に係る層状ペロブスカイト型構造もしくは層状構造を有すタンタル酸塩結晶粒子としては、Ｓｒ2Ｔａ2Ｏ7、Ｋ2ＳｒＴａ2Ｏ7、Ｋ2Ｓｒ1.5Ｔａ3Ｏ10などが挙げられる。本発明においては、先の層状ペロブスカイト型のタンタル酸塩結晶粒子にランタノイド、例えば、Ｌａをドーピングすることもできる。
【００３５】
本発明のタンタル酸塩結晶粒子の平均一次粒子径は、１００ｎｍ以下であることを特徴の１つとし、より好ましくは２〜１００ｎｍである。平均一次粒子径が１００ｎｍ以下であれば、加熱などによるエネルギー付与により粒子間の電子的接続が良好に形成され粒子界面での電子伝達ロスを抑制することができる。また平均一次粒子径の下限は特に制限はないが、２ｎｍ以上であれば、所望の電子伝導度を得ることができ、電子伝達ロスの発生を抑制することができる点で好ましい。
【００３６】
本発明の色素増感型太陽電池においては、本発明のタンタル酸塩結晶粒子を含む半導体膜には、本発明のタンタル酸塩結晶粒子の他にも、本発明の変換効率向上効果を損なわない範囲で、種々のｎ型半導体を添加することができる。また、本発明で用いられる半導体の形状は、不定形結晶、針状結晶等、いずれであってもよい。
【００３７】
以下、本発明のタンタル酸塩結晶粒子のフラックス法を用いた調製方法の一例を説明する。
【００３８】
１）タンタル酸塩の原料とフラックスをるつぼに添加する。
【００３９】
例えば、タンタル酸ナトリウム単結晶を調製する場合、原料にはＮａ2ＣＯ3とＴａ2Ｏ5を用い、フラックスにはＮａＣｌを用いる。また、タンタル酸カリウム単結晶を調製する場合、原料にはＫ2ＣＯ3とＴａ2Ｏ5を用い、フラックスにはＫＣｌを用いる。このときフラックスを２種以上併用することは、混合試料の共晶点を下げることができる点で好ましい。
【００４０】
２）次に、るつぼにふたを軽くのせ、そのるつぼを加熱して、原料とフラックスを溶解する。
【００４１】
３）その後、この状態で所定の時間保持した後、所定の速度で冷却する。あるいはさらに所定時間保持し、フラックスを蒸発させる。ここで、るつぼの加熱温度は、原料とフラックスの混合試料の共晶温度以上にする。
【００４２】
例えば、一タンタル酸ナトリウムや一タンタル酸カリウムの場合、加熱温度は７００℃以上、得られる単結晶の融点未満とするのが好ましい。なお、環境への負荷や装置の耐熱温度を考慮すると、加熱温度は１５００℃以下に設定するのが好ましい。
【００４３】
また、上記加熱温度での保持時間は、るつぼ容量に応じて調整するため、特に限定されないが、生産効率を鑑みると１〜１０００時間程度とされる。
【００４４】
加熱の際の加熱速度は、るつぼ容量、目的結晶の品質、生産効率などに応じて変化させることができ、特に限定されないが、１〜１５００℃／時間程度とされる。
【００４５】
本発明のタンタル酸塩結晶粒子の製造方法においては、冷却工程は所望の一次粒子径を有するタンタル酸塩結晶粒子を得る観点から、共晶点以下の温度まで５０℃／時間以上の降温速度で冷却することを特徴の１つとし、好ましくは２００℃／時間以上の降温速度で冷却することである。本発明で規定する降温速度で冷却することにより、フラックス中で所望構造を有するタンタル酸塩結晶の一次粒子が著しく析出することで、結晶成長が抑制され、単分散性が高く、一次粒子径の小さいタンタル酸塩結晶粒子を得ることができる。
【００４６】
冷却の際の温度制御範囲及び冷却温度は、使用するるつぼ容量、目的結晶の品質、生産効率などに応じて変化させることができる。
【００４７】
具体的な冷却方法としては、るつぼの周囲に、冷却材を導入できるようにした複数の管状セグメントを配設した周胴部を構成したセグメント式るつぼによって、降温速度を制御する方法や、水中にるつぼを投入する水冷方法などがある。
【００４８】
また、所望の結晶性あるいは一次粒子径をする為に、共晶点以下の温度で一定時間保持することも好ましい。この場合、一次粒子径を所望の大きさに制御できるほか微粒子の溶解、結晶成長によって作製したタンタル酸塩結晶の単分散性を向上させることができる。
【００４９】
４）加熱及び冷却プロセス終了後、目的結晶とフラックスを分離する必要があるが、フラックスは水に可溶であるため、フラックスを溶解除去すれば、目的結晶を分離できる。
【００５０】
以上のようにして、るつぼ内にタンタル酸塩結晶を製造できる。
【００５１】
本発明のタンタル酸塩結晶粒子は、電子伝達性やエネルギー準位、粒子形成時の粒子径制御等の観点から、粒子形成時に金属化合物を添加することにより金属原子などのドーパントをドーピングさせることもできる。
【００５２】
ドーパントとしては、マグネシウム、ニッケル、マンガン等の二価金属イオン、アルミニウム、ビスマス、ランタン等の三価金属イオン、ジルコニウム、ハフニウム等の四価金属イオン、バナジウム、ニオブ、タンタル、アンチモン等の五価金属イオンを挙げることが可能であるが、これらの中でも、電子伝達性やエネルギー準位、粒径制御等の観点から、ランタノイド族の金属原子をドーパントとすることが好ましく、Ｌａをドーパントとすることが更に好ましい。これらの元素をドーピングするには、それぞれの元素を含む化合物をドーパントソースとして用いる。ドーパントソースは、水溶性であっても水不溶性であっても良い。好ましいドーパントソースの例としては、Ｌａ化合物として、酸化ランタンが挙げられる。
【００５３】
ドーパントの含有量は、特に制限は無いが、主成分となる金属酸化物であるタンタル酸塩結晶粒子に対して０．０５〜５．０質量％であることが好ましく、０．１〜２．０質量％であることが更に好ましい。
【００５４】
《色素増感型太陽電池》
〔タンタル酸塩結晶粒子を用いた光電極〕
本発明の色素増感型太陽電池では、光電極となる多孔質半導体電極を構成する半導体が、本発明のタンタル酸塩結晶粒子の製造方法を用いて製造されたタンタル酸塩結晶粒子を用いることを特徴とする。
【００５５】
以下、本発明の色素増感型太陽電池の金属酸化物半導体電極の作製方法について説明する。
【００５６】
金属酸化物半導体電極を作製する方法としては、公知の方法を適用することが可能であり、
（１）金属酸化物の微粒子またはその前駆体を含有する懸濁液を、導電性基材上に塗布し、乾燥及び焼成を行って半導体層を形成する方法、
（２）コロイド溶液中に導電性基材を浸漬して、電気泳動により金属酸化物半導体微粒子を導電性基材上に付着させる泳動電着法、
（３）コロイド溶液や分散液に発泡剤を混合して塗布した後、焼結して多孔質化する方法、
（４）ポリマーマイクロビーズを混合して塗布した後、このポリマーマイクロビーズを加熱処理や化学処理により除去して空隙を形成させて、多孔質化する方法等を適用することができる。
【００５７】
上記の作製方法の中で、塗布方法としては、公知の方法を適用することが可能で、スクリーン印刷法、インクジェット法、ロールコート法、ドクターブレード法、スピンコート法、スプレー塗布法等を挙げることができる。
【００５８】
特に、上記（１）に記載の方法の場合、懸濁液中の金属酸化物微粒子の粒子径は微細である方が好ましく、一次粒子として存在していることが好ましい。金属酸化物微粒子を含有する懸濁液は、金属酸化物微粒子を溶媒中に分散させることによって調製することができる。溶媒としては、金属酸化物微粒子を分散し得るものであれば特に制限はなく、水、有機溶媒、水と有機溶媒との混合液が包含される。有機溶媒としては、メタノールやエタノール等のアルコール、メチルエチルケトン、アセトン、アセチルアセトン等のケトン、ヘキサン、シクロヘキサン等の炭化水素等が用いられる。
【００５９】
懸濁液中には、必要に応じて界面活性剤や粘度調節剤（例えば、ポリエチレングリコール等の多価アルコール等）を加えることができる。溶媒中の金属酸化物微粒子の濃度の範囲は、０．１〜７０質量％が好ましく、０．１〜３０質量％が更に好ましい。
【００６０】
上記のようにして得られた金属酸化物微粒子を含有する懸濁液を導電性基材上に塗布し、乾燥等を行った後、空気中または不活性ガス中で焼成して、導電性基材上に金属酸化物半導体層が形成される。
【００６１】
導電性基材上に懸濁液を塗布、乾燥して得られる皮膜は、金属酸化物微粒子の集合体からなるもので、その微粒子の粒子径は使用した金属酸化物微粒子の一次粒子径に対応するものである。導電性基材上に形成された金属酸化物微粒子集合体膜は、導電性基材との結合力や微粒子相互の結合力が弱く、機械的強度の弱いものであることから、この金属酸化物微粒子集合体膜を焼成処理して機械的強度を高め、基板に強く固着した焼成物膜とすることが好ましい。
【００６２】
本発明においては、この焼成物膜はどのような構造を有していてもよいが、多孔質構造膜（空隙を有する、ポーラスな層ともいう）であることが好ましい。ここで、金属酸化物半導体薄膜の空隙率は０．１〜２０体積％であることが好ましく、５〜２０体積％であることが更に好ましい。
【００６３】
なお、本発明のタンタル酸塩結晶粒子からなる半導体薄膜の空隙率は、誘電体の厚み方向に貫通性のある空隙率を意味し、水銀ポロシメーター（例えば、島津ポアライザー９２２０型）等の市販の装置を用いて測定することができる。多孔質構造を有する焼成物膜になった金属酸化物半導体層の膜厚は、少なくとも１０ｎｍ以上が好ましく、更に好ましくは１００〜１００００ｎｍである。
【００６４】
焼成処理時、焼成物膜の実表面積を適切に調整し、上記の空隙率を有する焼成物膜を得る観点から、焼成温度は１０００℃より低いことが好ましく、２００〜８００℃の範囲であることが更に好ましい。
【００６５】
〔導電性基材〕
本発明で用いられる導電性基材としては、色素増感型太陽電池の導電性基材側を受光面とする場合には、導電性基材は実質的に透明であることが好ましい。実質的に透明であるとは光の透過率が１０％以上であることを意味し、５０％以上であることが好ましく、８０％以上であることが特に好ましい。
【００６６】
導電性基材としては、それ自体が導電性を有する基材、またはその表面に導電層を有する基材を利用することができる。後者の場合、基材としてはガラス板や、酸化チタンやアルミナ等のセラミックの研磨板、更に公知の種々のプラスチックシートを使用することが可能であるが、コスト面や可撓性を考慮するとプラスチックシートを使用することが好ましい。
【００６７】
プラスチックシートとしては、具体的にはトリアセチルセルロース（ＴＡＣ）、ポリエチレンテレフタレート（ＰＥＴ）、ポリエチレンナフタレート（ＰＥＮ）、ポリフェニレンスルファイド（ＰＰＳ）、シンジオタクチックポリステレン（ＳＰＳ）、ポリカーボネート（ＰＣ）、ポリアリレート（ＰＡ）、ポリエーテルイミド（ＰＥＩ）、ポリスルホン（ＰＳＦ）、ポリエーテルスルホン（ＰＥＳ）、環状ポリオレフィン、フェノキシ樹脂、ブロム化フェノキシ等を挙げることができる。
【００６８】
これらの基材上に設ける導電層に使用する導電性材料としては、公知の種々の金属や金属酸化物等からなる無機系導電性材料、ポリマー系導電性材料、無機有機複合型の導電性材料、またはこれらを任意に混合した導電性材料等、あらゆるものを使用することができる。
【００６９】
無機系導電性材料として具体的には、白金、金、銀、銅、亜鉛、チタン、アルミニウム、ロジウム、インジウム等の金属、導電性カーボン、更にスズドープ酸化インジウム（ＩＴＯ）、酸化スズ（ＳｎＯ2）、フッ素ドープ酸化スズ（ＦＴＯ）、アンチモンドープ酸化スズ（ＡＴＯ）、酸化亜鉛（ＺｎＯ2）等の金属酸化物を挙げることができる。
【００７０】
ポリマー系導電性材料として具体的には、各種置換されていてもされていなくてもよいチオフェン、ピロール、フラン、アニリン等を重合させてなる導電性ポリマーやポリアセチレン等を挙げることができるが、導電性が高い観点からポリチオフェンが好ましく、特にポリエチレンジオキシチオフェン（ＰＥＤＯＴ）が好ましい。
【００７１】
基材上に導電層を形成する方法としては、導電性材料に応じた公知の適切な方法を用いることが可能で、例えば、ＩＴＯ等の金属酸化物からなる導電層を形成する場合、スパッタ法、ＣＶＤ法、ＳＰＤ法（スプレー熱分解堆積法）、蒸着法等の薄膜形成法が挙げられる。また、ポリマー系導電性材料からなる導電層を形成する場合は、公知の様々な塗布法により形成することが好ましい。
【００７２】
導電層の膜厚は０．０１〜１０μｍ程度が好ましく、０．０５〜５μｍ程度が更に好ましい。導電性基材としては表面抵抗が低いほどよく、具体的には５０Ω／ｃｍ2以下であることが好ましく、１０Ω／ｃｍ2以下であることが更に好ましい。
【００７３】
また、導電性基材の集電効率を向上し更に導電性を上げるために、光透過率を著しく損なわない範囲の面積率で、金、銀、銅、白金、アルミニウム、ニッケル、インジウム、チタン、タングステン等からなる金属配線層を前記導電層と併用してもよい。金属配線層を用いる場合、格子状、縞状、櫛状等のパターンとして、光が導電性基材を均一に透過するように配設するとよい。金属配線層を併用する場合、基材に蒸着、スパッタリング等で設置し、その上に前記導電層を設けるのが好ましい。
【００７４】
〔短絡防止層〕
本発明の色素増感太陽電池においては、前述した導電層と金属酸化物半導体電極との間に、短絡防止層を設けることができる。これにより、電解質と金属酸化物半導体の短絡電流を低減することができる。特に電解質として固体のｐ型半導体を用いる場合は、この層を有することが好ましい。
【００７５】
短絡防止層としては、可視光を透過する絶縁性物質で、伝導帯のエネルギー準位が金属酸化物半導体のそれに近い値を有するｎ型半導体であれば特に制限はない。例えば、酸化ケイ素、酸化マグネシウム、酸化アルミニウム、炭酸カルシウム、ポリビニルアルコール、ポリウレタン等が挙げられる。また、一般的に光電変換材料に用いられるものでもよく、例えば、酸化チタン、酸化ニオブ、酸化タングステン等が挙げられる。
【００７６】
短絡防止層の形成方法としては、透明導電層の場合と同様に真空成膜プロセスや、液相コーティング法等により作製することができる。真空成膜プロセスを用いる場合、透明導電層、短絡防止層、金属酸化物膜は大気開放することなく真空下でインライン成膜が可能である。
【００７７】
短絡防止層の膜厚は０．００１〜０．０２μｍが好ましいが、適宜調整することができる。
【００７８】
〔色素〕
本発明において、前述の図１に示した金属酸化物半導体層２の表面に吸着させる色素としては、種々の可視光領域及び／または赤外光領域に吸収を有し、金属酸化物半導体の伝導帯より高い最低空準位を有する色素が好ましく、公知の様々な色素を使用することができる。
【００７９】
例えば、アゾ系色素、キノン系色素、キノンイミン系色素、キナクリドン系色素、スクアリリウム系色素、シアニン系色素、シアニジン系色素、メロシアニン系色素、トリフェニルメタン系色素、キサンテン系色素、ポルフィリン系色素、ペリレン系色素、インジゴ系色素、フタロシアニン系色素、ナフタロシアニン系色素、ローダミン系色素等が挙げられる。
【００８０】
なお、金属錯体色素も好ましく使用され、その場合においては、Ｃｕ、Ｎｉ、Ｆｅ、Ｃｏ、Ｖ、Ｓｎ、Ｓｉ、Ｔｉ、Ｇｅ、Ｃｒ、Ｚｎ、Ｒｕ、Ｍｇ、Ａｌ、Ｐｂ、Ｍｎ、Ｉｎ、Ｍｏ、Ｙ、Ｚｒ、Ｎｂ、Ｓｂ、Ｌａ、Ｗ、Ｐｔ、Ｔａ、Ｉｒ、Ｐｄ、Ｏｓ、Ｇａ、Ｔｂ、Ｅｕ、Ｒｂ、Ｂｉ、Ｓｅ、Ａｓ、Ｓｃ、Ａｇ、Ｃｄ、Ｈｆ、Ｒｅ、Ａｕ、Ａｃ、Ｔｃ、Ｔｅ、Ｒｈ等の種々の金属を用いることができる。
【００８１】
上記の中で、シアニン色素、メロシアニン色素、スクワリリウム色素等のポリメチン色素は好ましい態様の１つであり、具体的には特開平１１−３５８３６号、同１１−６７２８５号、同１１−８６９１６号、同１１−９７７２５号、同１１−１５８３９５号、同１１−１６３３７８号、同１１−２１４７３０号、同１１−２１４７３１号、同１１−２３８９０５号、特開２００４−２０７２２４号、同２００４−３１９２０２号の各公報、欧州特許第８９２，４１１号及び同９１１，８４１号等の各明細書に記載の色素を挙げることができる。
【００８２】
更に金属錯体色素も好ましい態様の１つであり、金属フタロシアニン色素、金属ポルフィリン色素またはルテニウム錯体色素が好ましく、ルテニウム錯体色素がより好ましい。ルテニウム錯体色素としては、例えば、米国特許第４，９２７，７２１号、同４，６８４，５３７号、同５，０８４，３６５号、同５，３５０，６４４号、同５，４６３，０５７号、同５，５２５，４４０号の各明細書、特開平７−２４９７９０号、特表平１０−５０４５１２号、ＷＯ９８／５０３９３号、特開２０００−２６４８７号、同２００１−２２３０３７号、同２００１−２２６６０７号、特許第３４３０２５４号の各公報に記載の錯体色素を挙げることができる。
【００８３】
本発明に係る上記化合物は、例えば、エフ・エム・ハーマ著「シアニン・ダイズ・アンド・リレーテッド・コンパウンズ」（１９６４，インター・サイエンス・パブリッシャーズ発刊）、米国特許第２，４５４，６２９号、同２，４９３，７４８号の各明細書、特開平６−３０１１３６号、同２００３−２０３６８４号の各公報等に記載された方法を参考にして合成することができる。
【００８４】
これらの色素は吸光係数が大きく、且つ繰り返しの酸化還元に対して安定であることが好ましい。また、上記色素は金属酸化物半導体上に化学的に吸着することが好ましく、カルボキシル基、スルホン酸基、リン酸基、アミド基、アミノ基、カルボニル基、ホスフィン基等の官能基を有することが好ましい。
【００８５】
また、光電変換の波長域をできるだけ広くし、且つ変換効率を上げるため、２種類以上の色素を併用または混合することもできる。この場合、目的とする光源の波長域と強度分布に合わせるように、併用または混合する色素とその割合を選ぶことができる。
【００８６】
本発明において、金属酸化物半導体層に色素を吸着させる方法としては特に限定されず、公知の方法が用いることができる。例えば、色素を有機溶剤に溶解して色素溶液を調製し、得られた色素溶液に透明導電膜上の半導体層を浸漬する方法、または得られた色素溶液を半導体層表面に塗布する方法等が挙げられる。
【００８７】
前者においては、ディップ法、ローラ法、エヤーナイフ法等が適用でき、後者においてはワイヤーバー法、アプリケーション法、スピン法、スプレー法、オフセット印刷法、スクリーン印刷法等が適用できる。なお、色素の吸着に先立って、半導体層の表面を予め減圧処理や加熱処理等処理を施し、表面を活性化し膜中の気泡を除去する工程を有してもよい。
【００８８】
半導体層への増感効果を好ましく得る観点から、半導体膜を色素の溶液に浸漬する時間は、３〜４８時間が好ましく、更に好ましくは、４〜２４時間である。
【００８９】
また、浸漬にあたり色素溶液は色素が分解しない限りにおいて、沸騰しない温度にまで加熱して用いてもよい。好ましい温度範囲は１０〜５０℃、特に好ましくは１５〜３５℃であるが、前記の通り溶媒が前記温度範囲で沸騰する場合はこの限りでない。
【００９０】
また、半導体膜を浸漬した色素溶液に超音波照射を行うこともできる。超音波照射は市販の装置を用いることができ、また照射時間としては、好ましくは３０分〜４時間であり、更に好ましくは１〜３時間である。
【００９１】
色素溶液に用いる溶媒は色素を溶解するものであればよく、従来公知の溶媒を用いることができる。また、当該溶媒は常法に従って精製された溶媒、また溶媒の使用に先立って、必要に応じて蒸留及び／または乾燥を行い、より純度の高い溶媒であることが好ましく、例えば、メタノール、エタノール、ブタノール、１種またはそれ以上の疎水性溶媒、非プロトン性溶媒、疎水性、且つ非プロトン性の溶媒またはそれらの混合物が挙げられる。
【００９２】
ここで、疎水性溶媒としては、例えば、塩化メチレン、クロロホルム、四塩化炭素等のハロゲン化脂肪族炭化水素；ヘキサン、シクロヘキサン等の炭化水素；ベンゼン、トルエン、キシレン等の芳香族炭化水素；クロロベンゼン、ジクロロベンゼン等のハロゲン化芳香族炭化水素；酢酸エチル、酢酸ブチル、安息香酸エチル等のエステル類等、並びにそれらの組み合わせた混合溶媒等が挙げられる。
【００９３】
非プロトン性溶媒としては、例えば、アセトン、メチルエチルケトン等のケトン類；ジエチルエーテル、ジイソプロピルエーテル、ジメトキシエタン等のエーテル類；アセトニトリル、ジメチルアセトアミド、ヘキサメチルリン酸トリアミド等の窒素化合物類；二硫化炭素、ジメチルスルホキシド等の硫黄化合物類；ヘキサメチルホスホルアミド等のリン化合物類、並びにそれらの組み合わせが挙げられる。
【００９４】
好ましく用いられる溶媒はメタノール、エタノール、ｎ−プロパノール、ブタノール等のアルコール系溶媒、アセトン、メチルエチルケトン等のケトン系溶媒、ジエチルエーテル、ジイソプロピルエーテル、テトラヒドロフラン、１，４−ジオキサン等のエーテル系溶媒、塩化メチレン、１，１，２−トリクロロエタン等のハロゲン化炭化水素溶媒であり、特に好ましくはメタノール、エタノール、アセトン、メチルエチルケトン、テトラヒドロフラン、塩化メチレンである。
【００９５】
色素溶液中の色素の濃度は使用する色素、溶媒の種類、色素吸着工程により適宜調整することができ、例えば、１×１０-5モル／Ｌ以上、好ましくは５×１０-5〜１×１０-2モル／Ｌ程度が挙げられる。
【００９６】
なお、色素の吸着量が少ないと増感効果が不十分になり、逆に吸着量が多いと酸化物半導体に吸着していない色素が浮遊して、これが増感効果を減じ、光電変換効率の低下をもたらす原因となるので好ましくない。上記のことから、未吸着の色素を洗浄により速やかに除去するのが好ましい。
【００９７】
洗浄溶剤としては、色素の溶解性が比較的低く、且つ比較的乾燥しやすい、アセトン等の溶剤が好ましい。また、洗浄は加熱状態で行うのが好ましい。また、洗浄により余分な色素を除去した後、色素の吸着状態をより安定にするために、酸化物半導体微粒子の表面を有機塩基性化合物で処理して、未反応色素の除去を促進させてもよい。有機塩基性化合物としては、ピリジン、キノリン等の誘導体が挙げられる。これら化合物が液体の場合にはそのまま用いてもよいが、固体の場合には溶剤、好ましくは色素溶液と同一の溶剤に溶解して用いてもよい。
【００９８】
色素を２種以上用いる場合は、混合する色素の比率は特に限定はなく、それぞれの色素より最適化し選択されるが、一般的に等モルずつの混合から、１つの色素につき１０％モル程度以上使用するのが好ましい。
【００９９】
色素を２種以上併用する場合の具体的方法としては、混合溶解して吸着させても、色素を半導体層に順次吸着させてもよい。併用する色素を混合し溶解した溶液を用いて酸化物半導体層に色素を吸着する場合、溶液中の色素合計の濃度は１種類のみ担持する場合と同様でよい。色素を混合して使用する場合の溶媒としては前記したような溶媒が使用可能である。併用する色素それぞれについて溶液を調製し半導体層に吸着させる場合も、溶媒としては前記したような溶媒が使用可能であり、使用する各色素用の溶媒は同一でも異なっていてもよい。
【０１００】
各色素について別々の溶液を調製し、各溶液に順に浸漬して作製する場合は、半導体層に色素を吸着させる順序がどのようであっても本発明の効果を得ることができる。また、各色素を単独で吸着させた半導体微粒子を混合することで作製してもよい。
【０１０１】
酸化物半導体微粒子の薄膜に色素を担持する際、色素同士の会合を防ぐために包摂化合物の共存下、色素を担持することが効果的である。ここで包摂化合物としてはコール酸等のステロイド系化合物、クラウンエーテル、シクロデキストリン、カリックスアレン、ポリエチレンオキサイド等が挙げられるが、好ましいものとしてはデオキシコール酸、デヒドロデオキシコール酸、ケノデオキシコール酸、コール酸メチルエステル、コール酸ナトリウム等のコール酸類、ポリエチレンオキサイド等が挙げられる。
【０１０２】
また、色素を担持させた後、４−ｔ−ブチルピリジン等のアミン化合物で半導体層表面を処理してもよい。処理の方法は、例えば、アミンのエタノール溶液に色素を担持した半導体微粒子薄膜の設けられた基板を浸す方法等が採られる。
【０１０３】
〔電荷移動層〕
本発明の色素増感型太陽電池を構成する電荷移動層は、色素の酸化体に電子を補充する機能を有する電荷輸送材料を含有する層である。本発明で用いることのできる代表的な電荷輸送材料の例としては、酸化還元対イオンが溶解した溶剤や酸化還元対イオンを含有する常温溶融塩等の電解液、酸化還元対イオンの溶液をポリマーマトリクスや低分子ゲル化剤等に含浸したゲル状の擬固体化電解質、更には高分子固体電解質等が挙げられる。
【０１０４】
また、イオンが関わる電荷輸送材料の他に、固体中のキャリア移動が電気伝導に関わる材料として、電子輸送材料や正孔（ホール）輸送材料を挙げることもでき、これらは併用してすることも可能である。
【０１０５】
電荷移動層に電解液を使用する場合、含有する酸化還元対イオンとしては、一般に公知の太陽電池等において使用することができるものであれば特に限定されない。
【０１０６】
具体的には、Ｉ-／Ｉ3-系、Ｂｒ2-／Ｂｒ3-系等の酸化還元対イオンを含有させたもの、フェロシアン酸塩／フェリシアン酸塩やフェロセン／フェリシニウムイオン、コバルト錯体等の金属錯体等の金属酸化還元系、アルキルチオール−アルキルジスルフィド、ビオロゲン色素、ハイドロキノン／キノン等の有機酸化還元系、ポリ硫化ナトリウム、アルキルチオール／アルキルジスルフィド等の硫黄化合物等を挙げることができる。
【０１０７】
ヨウ素系として更に具体的には、ヨウ素とＬｉＩ、ＮａＩ、ＫＩ、ＣｓＩ、ＣａＩ2等の金属ヨウ化物との組み合わせ、テトラアルキルアンモニウムヨーダイド、ピリジニウムヨーダイド、イミダゾリウムヨーダイド等の４級アンモニウム化合物や、４級イミダゾリウム化合物のヨウ素塩等との組み合わせ等が挙げられる。
【０１０８】
臭素系として更に具体的には、臭素とＬｉＢｒ、ＮａＢｒ、ＫＢｒ、ＣｓＢｒ、ＣａＢｒ2等の金属臭化物との組み合わせ、テトラアルキルアンモニウムブロマイド、ピリジニウムブロマイド等４級アンモニウム化合物の臭素塩等との組み合わせ等が挙げられる。
【０１０９】
溶剤としては電気化学的に不活性で、粘度が低くイオン易動度を向上したり、もしくは誘電率が高く有効キャリア濃度を向上したりして、優れたイオン伝導性を発現できる化合物であることが望ましい。
【０１１０】
具体的にはジメチルカーボネート、ジエチルカーボネート、エチレンカーボネート、プロピレンカーボネート等のカーボネート化合物、３−メチル−２−オキサゾリジノン等の複素環化合物、ジオキサン、ジエチルエーテル等のエーテル化合物、エチレングリコールジアルキルエーテル、プロピレングリコールジアルキルエーテル、ポリエチレングリコールジアルキルエーテル、ポリプロピレングリコールジアルキルエーテル等の鎖状エーテル類、メタノール、エタノール、エチレングリコールモノアルキルエーテル、プロピレングリコールモノアルキルエーテル、ポリエチレングリコールモノアルキルエーテル、ポリプロピレングリコールモノアルキルエーテル等のアルコール類、エチレングリコール、ジエチレングリコール、トリエチレングリコール、ポリエチレングリコール、プロピレングリコール、ポリプロピレングリコール、グリセリン等の多価アルコール類、アセトニトリル、グルタロジニトリル、プロピオニトリル、メトキシプロピオニトリル、メトキシアセトニトリル、ベンゾニトリル等のニトリル化合物、更にテトラヒドロフラン、ジメチルスルホキシド、スルホラン等非プロトン極性物質等を用いることができる。
【０１１１】
好ましい電解質濃度は０．１〜１５モル／Ｌであり、更に好ましくは０．２〜１０モル／Ｌである。また、ヨウ素系を使用する場合の好ましいヨウ素の添加濃度は０．０１〜０．５モル／Ｌである。
【０１１２】
溶融塩電解質は光電変換効率と耐久性の両立という観点から好ましい。溶融塩電解質としては、例えば、国際公開第９５／１８４５６号パンフレット、特開平８−２５９５４３号、特開２００１−３５７８９６号の各公報、電気化学、第６５巻、１１号、９２３頁（１９９７年）等に記載されているピリジニウム塩、イミダゾリウム塩、トリアゾリウム塩等の既知のヨウ素塩を含む電解質を挙げることができる。これらの溶融塩電解質は常温で溶融状態であるものが好ましく、溶媒を用いない方が好ましい。
【０１１３】
オリゴマ−及びポリマー等のマトリクスに電解質あるいは電解質溶液を含有させたものや、ポリマー添加、低分子ゲル化剤やオイルゲル化剤添加、多官能モノマー類を含む重合、ポリマーの架橋反応等の手法によりゲル化（擬固体化）させて使用することもできる。
【０１１４】
ポリマー添加によりゲル化させる場合は、特にポリアクリロニトリル、ポリフッ化ビニリデンを好ましく使用することができる。オイルゲル化剤添加によりゲル化させる場合は、好ましい化合物は分子構造中にアミド構造を有する化合物である。
【０１１５】
また、ポリマーの架橋反応により電解質をゲル化させる場合、架橋可能な反応性基を含有するポリマー及び架橋剤を併用することが望ましい。この場合、好ましい架橋可能な反応性基は含窒素複素環（例えば、ピリジン環、イミダゾール環、チアゾール環、オキサゾール環、トリアゾール環、モルホリン環、ピペリジン環、ピペラジン環等）であり、好ましい架橋剤は窒素原子に対して求電子反応可能な２官能以上の試薬（例えば、ハロゲン化アルキル、ハロゲン化アラルキル、スルホン酸エステル、酸無水物、酸クロライド、イソシアネート等）である。電解質の濃度は通常０．０１〜９９質量％で好ましくは０．１〜９０質量％程度である。
【０１１６】
また、ゲル状電解質としては、電解質と、金属酸化物粒子及び／または導電性粒子とを含む電解質組成物を用いることもできる。金属酸化物粒子としては、ＴｉＯ2、ＳｎＯ2、ＷＯ3、ＺｎＯ、ＩＴＯ、ＢａＴｉＯ3、Ｎｂ2Ｏ5、Ｉｎ2Ｏ3、ＺｒＯ2、Ｔａ2Ｏ5、Ｌａ2Ｏ3、ＳｒＴｉＯ3、Ｙ2Ｏ3、Ｈｏ2Ｏ3、Ｂｉ2Ｏ3、ＣｅＯ2、Ａｌ2Ｏ3からなる群から選択される１種または２種以上の混合物が挙げられる。これらは不純物がドープされたものや複合酸化物等であってもよい。導電性粒子としては、カーボンを主体とする物質からなるものが挙げられる。
【０１１７】
次に、高分子電解質としては、酸化還元種を溶解あるいは酸化還元種を構成する少なくとも１つの物質と結合することができる固体状の物質であり、例えば、ポリエチレンオキシド、ポリプロピレンオキシド、ポリエチレンサクシネート、ポリ−β−プロピオラクトン、ポリエチレンイミン、ポリアルキレンスルフィド等の高分子化合物またはそれらの架橋体、ポリホスファゼン、ポリシロキサン、ポリビニルアルコール、ポリアクリル酸、ポリアルキレンオキサイド等の高分子官能基に、ポリエーテルセグメントまたはオリゴアルキレンオキサイド構造を側鎖として付加したもの、またはそれらの共重合体等が挙げられ、その中でも特にオリゴアルキレンオキサイド構造を側鎖として有するものやポリエーテルセグメントを側鎖として有するものが好ましい。
【０１１８】
前記の固体中に酸化還元種を含有させるには、例えば、高分子化合物となるモノマーと酸化還元種との共存下で重合する方法、高分子化合物等の固体を必要に応じて溶媒に溶解し、次いで、前記の酸化還元種を加える方法等を用いることができる。酸化還元種の含有量は、必要とするイオン伝導性能に応じて適宜選定することができる。
【０１１９】
本発明では、溶融塩等のイオン伝導性電解質の代わりに、有機または無機あるいはこの両者を組み合わせた固体の正孔輸送材料を使用することができる。
【０１２０】
有機正孔輸送材料としては、芳香族アミン類やトリフェニレン誘導体類、更にポリアセチレン及びその誘導体、ポリ（ｐ−フェニレン）及びその誘導体、ポリ（ｐ−フェニレンビニレン）及びその誘導体、ポリチエニレンビニレン及びその誘導体、ポリチオフェン及びその誘導体、ポリアニリン及びその誘導体、ポリトルイジン及びその誘導体等の導電性高分子を好ましく用いることができる。
【０１２１】
正孔（ホール）輸送材料には、ドーパントレベルをコントロールするためにトリス（４−ブロモフェニル）アミニウムヘキサクロロアンチモネートのようなカチオンラジカルを含有する化合物を添加したり、酸化物半導体表面のポテンシャル制御（空間電荷層の補償）を行うためにＬｉ［（ＣＦ3ＳＯ2）2Ｎ］のような塩を添加しても構わない。
【０１２２】
無機正孔輸送材料としては、ｐ型無機化合物半導体を用いることができる。この目的のｐ型無機化合物半導体は、バンドギャップが２ｅＶ以上であることが好ましく、更に２．５ｅＶ以上であることが好ましい。
【０１２３】
また、ｐ型無機化合物半導体のイオン化ポテンシャルは色素の正孔を還元できる条件から、色素吸着電極のイオン化ポテンシャルより小さいことが必要である。使用する色素によってｐ型無機化合物半導体のイオン化ポテンシャルの好ましい範囲は異なってくるが、一般に４．５〜５．５ｅＶであることが好ましく、更に４．７〜５．３ｅＶであることが好ましい。
【０１２４】
好ましいｐ型無機化合物半導体は一価の銅を含む化合物半導体であり、ＣｕＩ及びＣｕＳＣＮが好ましく、ＣｕＩが最も好ましい。ｐ型無機化合物半導体を含有する電荷移動層の好ましいホール移動度は１×１０-4〜１×１０4ｍ2／Ｖ・ｓｅｃであり、更に好ましくは１×１０-3〜１×１０3ｃｍ2／Ｖ・ｓｅｃである。また、電荷輸送層の好ましい導電率は１×１０-8〜１×１０2Ｓ／ｃｍであり、更に好ましくは１×１０-6〜１０Ｓ／ｃｍである。
【０１２５】
本発明において、電荷移動層を半導体電極と対向電極との間に形成する方法としては、特に限定されるものではないが、例えば、半導体電極と対向電極とを対向配置してから両電極間に前述した電解液や各種電解質を充填して電荷移動層とする方法、半導体電極または対向電極の上に電解質や各種電解質を滴下あるいは塗布等することにより電荷移動層を形成した後、電荷移動層の上に他方の電極を重ね合わせる方法等を用いることができる。      
【０１２６】
また、半導体電極と対向電極との間から電解質が漏れ出さないようにするため、必要に応じて半導体電極と対向電極との隙間にフィルムや樹脂を用いて封止したり、半導体電極と電荷移動層と対向電極を適当なケースに収納したりすることも好ましい。
【０１２７】
前者の形成方法の場合、電荷移動層の充填方法として、浸漬等による毛管現象を利用する常圧プロセス、または常圧より低い圧力にして間隙の気相を液相に置換する真空プロセスを利用できる。
【０１２８】
後者の形成方法の場合、塗布方法としてはマイクログラビアコーティング、ディップコーティング、スクリーンコーティング、スピンコーティング等を用いることができる。湿式の電荷移動層においては未乾燥のまま対極を付与し、エッジ部の液漏洩防止措置を施すことになる。また、ゲル電解質の場合には湿式で塗布して重合等の方法により固体化する方法があり、その場合には乾燥、固定化した後に対極を付与することもできる。
【０１２９】
固体電解質や固体の正孔（ホール）輸送材料の場合には、真空蒸着法やＣＶＤ法等のドライ成膜処理で電荷移動層を形成し、その後対向電極を付与することもできる。具体的には、真空蒸着法、キャスト法、塗布法、スピンコート法、浸漬法、電解重合法、光電解重合法等の手法により電極内部に導入することができ、必要に応じて基材を任意の温度に加熱して溶媒を蒸発させる等により形成する。
【０１３０】
電荷移動層の厚さは１０μｍ以下、より好ましくは５μｍ以下、更に１μｍ以下であることが好ましい。また、電荷移動層の導電率は１×１０-10Ｓ／ｃｍ以上であることが好ましく、１×１０-5Ｓ／ｃｍ以上であることが更に好ましい。
【０１３１】
〔対向電極〕
本発明の色素増感型太陽電池を構成する対向電極は、前述した導電性基材と同様にそれ自体が導電性を有する基材の単層構造、またはその表面に対極導電層を有する基材を利用することができる。後者の場合、対極導電層に用いる導電性材料、基材、更にその製造方法としては、前述した導電性基材１の場合と同様で、公知の種々の材料及び方法を適用することができる。その中でも、Ｉ3−イオン等の酸化や他のレドックスイオンの還元反応を十分な速さで行わせる触媒能を持ったものを使用することが好ましく、具体的には白金電極、導電材料表面に白金メッキや白金蒸着を施したもの、ロジウム金属、ルテニウム金属、酸化ルテニウム、カーボン等が挙げられる。
【０１３２】
また、前述と同様にコスト面や可撓性を考慮するとプラスチックシートを基材として使用し、導電性材料としてポリマー系材料を塗布して使用することも好ましい態様の１つである。
【０１３３】
対極導電層の厚さは特に制限されないが、３ｎｍ〜１０μｍが好ましい。対極導電層が金属である場合は、その厚さは好ましくは５μｍ以下であり、更に好ましくは１０ｎｍ〜３μｍの範囲である。対向電極の表面抵抗は低い程よく、具体的には表面抵抗の範囲としては５０Ω／□以下であることが好ましく、２０Ω／□以下であることがより好ましく、１０Ω／□以下であることが更に好ましい。
【０１３４】
前述した導電性基材と対向電極のいずれか一方または両方から光を受光してよいので、導電性基材と対向電極の少なくとも一方が実質的に透明であればよい。発電効率の向上の観点からは、導電性基材を透明にして光を導電性基材側から入射させるのが好ましい。この場合、対向電極は光を反射する性質を有するのが好ましい。このような対向電極としては、金属または導電性の酸化物を蒸着したガラスまたはプラスチック、あるいは金属薄膜を使用できる。
【０１３５】
対向電極は、前述した電荷移動層上に直接導電性材料を塗布、メッキまたは蒸着（例えば、ＰＶＤ、ＣＶＤ）するか、対極導電層を有する基材の導電層側または導電性基材単層を貼り付ければよい。また、導電性基材の場合と同様に特に対向電極が透明の場合には、金属配線層を併用することも好ましい態様の１つである。
【０１３６】
対極としては導電性を持っており、レドックス電解質の還元反応を触媒的に作用するものが好ましい。例えば、ガラス、もしくは高分子フィルムに白金、カーボン、ロジウム、ルテニウム等を蒸着する方法、導電性微粒子を塗り付ける方法等を適用することができる。
【実施例】
【０１３７】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１３８】
《タンタル酸塩結晶粒子》
〔タンタル酸塩結晶粒子１の調製：ランタン含有二タンタル酸ストロンチウム単結晶粒子（層状ペロブスカイト型構造）；比較例〕
酸化タンタル（６．８８８ｇ）、炭酸ストロンチウム（４．６０２ｇ）、酸化ランタン（０．０５１ｇ）および塩化ストロンチウム（９．８８３ｇ）を秤量し、乳鉢に入れた。この混合試料を、乳鉢中で約１０分間乾式混合した。その後、混合試料を白金るつぼに充填し、ふたをのせ、電気炉内に設置した。電気炉を４５℃／時間の昇温速度で１０００℃まで加熱し、その温度で５時間保持した。保持後、５℃／時間の降温速度で５００℃まで冷却し、以降電気炉内で室温まで放冷した。室温まで冷却したるつぼを温水中に入れ、ランタンドープの二タンタル酸ストロンチウム結晶粒子を分離、回収した。得られた結晶は無色透明であった。粉末Ｘ線回折による結晶構造分析を島津製作所製ＸＲＤ−６０００で実施したところ、得られた単結晶粒子は二タンタル酸ストロンチウムＳｒ2Ｔａ2Ｏ7であった。ランタンのドープ量はＩＣＰ分析により定量し、０．４質量％であり、ＳＥＭ観察から一次粒子径は約１８９ｎｍであった。
【０１３９】
〔タンタル酸塩結晶粒子２の調製：ランタン含有二タンタル酸カリウムストロンチウム結晶粒子（層状ペロブスカイト型構造）；比較例〕
酸化タンタル（９．４２４ｇ）、炭酸カリウム（２．９４７ｇ）、炭酸ストロンチウム（３．１４８ｇ）、酸化ランタン（０．２０８ｇ）および塩化カリウム（６．３５９ｇ）を秤量し、乳鉢に入れた。この混合試料を、乳鉢中で約１０分間乾式混合した。その後、混合試料を白金るつぼに充填し、ふたをのせ、電気炉内に設置した。電気炉を４５℃／時間の昇温速度で１０００℃まで加熱し、その温度で５時間保持した。保持後、５℃／時間の降温速度で５００℃まで冷却し、以降電気炉内で室温まで放冷した。室温まで冷却したるつぼを温水中に入れ、ランタンドープの二タンタル酸カリウムストロンチウム結晶粒子を分離、回収した。得られた結晶は無色透明であった。ＩＣＰ分析の結果、得られた単結晶粒子はランタンを０．８質量％含んだ二タンタル酸カリウムストロンチウムＫ2ＳｒＴａ2Ｏ7でありＳＥＭ観察から一次粒子径は約２１１ｎｍであった。
【０１４０】
〔タンタル酸塩結晶粒子３の調製：ランタン含有二タンタル酸ストロンチウム単結晶粒子（層状ペロブスカイト型構造）；本発明〕
酸化タンタル（６．８８８ｇ）、炭酸ストロンチウム（４．６０２ｇ）、酸化ランタン（０．０５１ｇ）および塩化ストロンチウム（９．８８３ｇ）を秤量し、乳鉢に入れた。この混合試料を、乳鉢中で約１０分間乾式混合した。その後、混合試料を白金るつぼに充填し、ふたをのせ、電気炉内に設置した。電気炉を４５℃／時間の昇温速度で１０００℃まで加熱し、その温度で５時間保持した。保持後、２５０℃／時間の降温速度で５００℃まで冷却し、以降電気炉内で室温まで放冷した。室温まで冷却したるつぼを温水中に入れ、ランタンドープの二タンタル酸ストロンチウム結晶粒子を分離、回収した。得られた結晶は無色透明であった。粉末Ｘ線回折による結晶構造分析を島津製作所製ＸＲＤ−６０００で実施したところ、得られた単結晶粒子は二タンタル酸ストロンチウムＳｒ2Ｔａ2Ｏ7であった。ランタンのドープ量はＩＣＰ分析により定量し、０．４質量％であり、ＳＥＭ観察から一次粒子径は約９６ｎｍであった。
【０１４１】
〔タンタル酸塩結晶粒子４の調製：ランタン含有二タンタル酸カリウムストロンチウム結晶粒子（層状ペロブスカイト型構造）；本発明〕
酸化タンタル（９．４２４ｇ）、炭酸カリウム（２．９４７ｇ）、炭酸ストロンチウム（３．１４８ｇ）、酸化ランタン（０．２０８ｇ）および塩化カリウム（６．３５９ｇ）を秤量し、乳鉢に入れた。この混合試料を、乳鉢中で約１０分間乾式混合した。その後、混合試料を白金るつぼに充填し、ふたをのせ、電気炉内に設置した。電気炉を４５℃／時間の昇温速度で１０００℃まで加熱し、その温度で５時間保持した。保持後、２５０℃／時間の降温速度で５００℃まで冷却し、以降電気炉内で室温まで放冷した。室温まで冷却したるつぼを温水中に入れ、ランタンドープの二タンタル酸カリウムストロンチウム結晶粒子を分離、回収した。得られた結晶は無色透明であった。ＩＣＰ分析の結果、得られた単結晶粒子はランタンを０．８質量％含んだ二タンタル酸カリウムストロンチウムＫ2ＳｒＴａ2Ｏ7でありＳＥＭ観察から一次粒子径は約６４ｎｍであった。
【０１４２】
〔タンタル酸塩結晶粒子５の調製：ランタン含有二タンタル酸ストロンチウム単結晶粒子（層状ペロブスカイト型構造）；本発明〕
酸化タンタル（６．８８８ｇ）、炭酸ストロンチウム（４．６０２ｇ）、酸化ランタン（０．０５１ｇ）および塩化ストロンチウム（９．８８３ｇ）を秤量し、乳鉢に入れた。この混合試料を、乳鉢中で約１０分間乾式混合した。その後、混合試料を白金るつぼに充填し、ふたをのせ、電気炉内に設置した。電気炉を４５℃／時間の昇温速度で１０００℃まで加熱し、その温度で５時間保持した。保持後、２５０℃／時間の降温速度で６５０℃まで冷却し、１０時間保持した後、２５０℃／時間の降温速度で５００℃まで急冷した。その後電気炉内で室温まで放冷した。室温まで冷却したるつぼを温水中に入れ、ランタンドープの二タンタル酸ストロンチウム結晶粒子を分離、回収した。得られた結晶は無色透明であった。粉末Ｘ線回折による結晶構造分析を島津製作所製ＸＲＤ−６０００で実施したところ、得られた単結晶粒子は二タンタル酸ストロンチウムＳｒ2Ｔａ2Ｏ7であった。ランタンのドープ量はＩＣＰ分析により定量し、０．４質量％でありＳＥＭ観察から一次粒子径は約５８ｎｍであった。
【０１４３】
〔タンタル酸塩結晶粒子６の調製：ランタン含有二タンタル酸ストロンチウム単結晶粒子（層状ペロブスカイト型構造）；本発明〕
酸化タンタル（６．８８８ｇ）、炭酸ストロンチウム（４．６０２ｇ）、酸化ランタン（０．０５１ｇ）および塩化ストロンチウム（９．８８３ｇ）を秤量し、乳鉢に入れた。この混合試料を、乳鉢中で約１０分間乾式混合した。その後、混合試料を白金るつぼに充填し、ふたをのせ、電気炉内に設置した。電気炉を４５℃／時間の昇温速度で１０００℃まで加熱し、その温度で５時間保持した。保持後、水冷により室温まで冷却したるつぼを温水中に入れ、ランタンドープの二タンタル酸ストロンチウム結晶粒子を分離、回収した。得られた結晶は無色透明であった。粉末Ｘ線回折による結晶構造分析を島津製作所製ＸＲＤ−６０００で実施したところ、得られた単結晶粒子は二タンタル酸ストロンチウムＳｒ2Ｔａ2Ｏ7であった。ランタンのドープ量はＩＣＰ分析により定量し、０．４質量％でありＳＥＭ観察から一次粒子径は約４９ｎｍであった。
【０１４４】
〔タンタル酸塩結晶粒子７の調製：ランタン含有二タンタル酸カリウムストロンチウム結晶粒子（層状ペロブスカイト型構造）；本発明〕
酸化タンタル（９．４２４ｇ）、炭酸カリウム（２．９４７ｇ）、炭酸ストロンチウム（３．１４８ｇ）、酸化ランタン（０．２０８ｇ）および塩化カリウム（６．３５９ｇ）を秤量し、乳鉢に入れた。この混合試料を乳鉢中で約１０分間乾式混合した。その後、混合試料を白金るつぼに充填し、ふたをのせ、電気炉内に設置した。電気炉４５℃／時間の昇温速度で１０００℃まで加熱し、その温度で５時間保持した。保持後、水冷により室温まで冷却したるつぼを温水中に入れ、ランタンドープの二タンタル酸カリウムストロンチウム結晶粒子を分離、回収した。得られた結晶は無色透明であった。ＩＣＰ分析の結果、得られた単結晶粒子はランタンを０．８質量％含んだ二タンタル酸カリウムストロンチウムＫ2ＳｒＴａ2Ｏ7でありＳＥＭ観察から一次粒子径は約５１ｎｍであった。
【０１４５】
《太陽電池の作製》
〔太陽電池ＳＣ−１０１の作製：比較例１〕
下記のようにして、図１に示すような色素増感型太陽電池を作製した。
【０１４６】
純水１２５ｍｌ、上記調製したタンタル酸塩結晶粒子１（ランタン含有二タンタル酸ストロンチウム単結晶粒子、層状ペロブスカイト型構造）１４０ｇ、２０質量％ポリエチレングリコール水溶液４３５ｍｌを混合後、ミル分散機で分散し、微粒子ペーストＡを調製した。
【０１４７】
フッ素をドープした酸化スズをコートした透明導電性ガラス板上に、上記調製した微粒子ペーストＡを塗布し、自然乾燥の後、５００℃で６０分間焼成して、基板上に二タンタル酸ストロンチウムからなる多孔質半導体膜Ａを形成した。多孔質半導体膜厚は約１．０μｍであった。
【０１４８】
次いで、アセトニトリル：ｔ−ブタノール＝１：１溶液２００ｍｌ中に、下記色素Ｉを５ｇ溶解した色素溶液を調製し、色素溶液に上記多孔質半導体膜Ａ（光電変換材料用半導体層）を基板ごと２４時間浸漬した後、アセトニトリル：ｔ−ブタノール＝１：１溶液で洗浄、乾燥して、感光層１０１（光電変換材料用半導体）を形成した。
【０１４９】
【化１】
0005283034.tif 000002
【０１５０】
次いで、カソード電極として、ガラス基材上に白金を真空蒸着し、電解質を注入するための穴を設けた。次いで、上記感光層１０１を有すガラス基板と、上記カソード電極とを６．５ｍｍ角の穴を開けた２５μｍ厚のシート状スペーサー兼封止材（ＳＯＬＡＲＯＮＩＸ社製ＳＸ−１１７０−２５）を用いて向き合うように張り合わせ、カソード電極に設けた電解質注入穴から、体積比が１：４であるアセトニトリル：炭酸エチレンの混合溶媒にテトラプロピルアンモニウムアイオダイド、ヨウ素、ｔ−ブチルピリジンとを、それぞれの濃度が０．４６モル／Ｌ、０．０６モル／Ｌ、０．５０モル／Ｌとなるように溶解したレドックス電解質を含む電荷移動層材料を注入し、ホットボンドで穴を塞ぎ、上から前記封止剤を用いてカバーガラスを貼り付け封止した。
【０１５１】
上記感光層を有するガラス基板の受光面側に、反射防止フィルム（コニカミノルタオプト社製ハードコート／反射防止タイプセルロース系フィルム）を張り合わせ、色素増感型太陽電池封止セルとなる太陽電池ＳＣ−１０１を作製した。
【０１５２】
〔太陽電池ＳＣ−１０２〜１０７の作製〕
上記太陽電池ＳＣ−１０１の作製において、タンタル酸塩結晶粒子１（ランタン含有二タンタル酸ストロンチウム単結晶粒子、層状ペロブスカイト型構造）に代えて、それぞれ上記調製したタンタル酸塩結晶粒子２〜７を用いた以外は同様にして、太陽電池ＳＣ−１０２〜１０７を作製した。
【０１５３】
《太陽電池の光電変換特性評価》
上記作製した太陽電池ＳＣ−１０１〜ＳＣ−１０７の各々に、ソーラーシミュレーター（ＪＡＳＣＯ（日本分光）製、低エネルギー分光感度測定装置ＣＥＰ−２５）により１００ｍＷ／ｍ2の強度の光を照射した時の短絡電流密度Ｊｓｃ（ｍＡ／ｃｍ2）、開放電圧Ｖｏｃ（Ｖ）を求めて、得られた結果を表１に示した。なお、各測定値は、各太陽電池を３つずつ作製して評価した値の平均値とした。
【０１５４】
【表１】
0005283034.tif 000003
【０１５５】
表１に記載の結果より明らかなように、本発明の製造方法を用いて作製されたタンタル酸塩結晶粒子は一次粒子径が小さく、また、増感色素を吸着させた本発明のタンタル酸塩結晶粒子を用いた本発明の色素増感型太陽電池は、比較であるタンタル酸塩結晶を用いた太陽電池に対し、高い開放電圧及び短絡電流値が得られることが分かる。
【０１５６】
また、太陽電池ＳＣ１０５〜１０７より得られた結果より、本発明において共晶点温度以下で一定時間保持した場合や更に降温速度を上げることにより、一次粒子径が更に小さく、優れた開放電圧や短絡電流値が得られることが分かる。
【図面の簡単な説明】
【０１５７】
【図１】本発明の色素増感型太陽電池の基本構造を示す概略断面図である。
【符号の説明】
【０１５８】
１  導電性基材
１１  基板
１２  導電層
２  多孔質ｎ型半導体電極
３  色素
４  電荷移動層
５  対向電極
５１  基板
５２  対極導電層
【図１】
0005283034.tif 000004